(57)【特許請求の範囲】
【請求項１】
仕上げ層で覆われた躯体を有するコンクリート造建築物の解体方法であって、前記仕上げ層に前記躯体の表面に達する複数の第１の穴をあけ、また、前記仕上げ層および前記躯体の双方に該躯体中の鉄筋に達する第２の穴をあけること、第１および第２の穴にそれぞれ露出する前記躯体の表面および前記鉄筋とを通して前記躯体に直流電流を流し、前記躯体に互いに接しまたは部分的に重なり合って連なる劣化領域を生じさせること、その後、前記躯体の劣化領域に前記第１の穴に連なる第３の穴をあけ、これらの第３の穴に膨張剤を充填することを含む、コンクリート建築物の解体方法。
【請求項２】
さらに、前記第３の穴に連なる前記第１の穴に前記膨張剤を充填する、請求項１に記載の方法。
【請求項３】
前記躯体への通電のため、前記仕上げ層に接する可撓性のシール材が取り付けられた開放側面を有する容器であって前記複数の第１の穴を満たす電解液と該電解液中に浸された電極板とが収容された容器を配置する、請求項１に記載の方法。
【発明の詳細な説明】
【０００１】
【発明の属する技術分野】
本発明は、コンクリート造建築物の解体方法、より詳細には、コンクリート建築物の仕上げ層で被覆された躯体の破壊方法に関する。
【０００２】
【従来の技術】
従来、コンクリート造建築物の躯体を破壊するため、前記躯体の表面と該躯体中の鉄筋とを通して前記躯体に微弱な直流電流を流し、これにより前記躯体の一部を劣化させることが行われている。通電のために前記鉄筋が陽電極とされ、また、前記躯体の表面に陰電極組立体が配置される。前記陰電極組立体は、前記躯体に接する開放端面を有する容器と、該容器内に収容された電解液と、該電解液中に浸された電極板とを有する。
【０００３】
これによれば、劣化した躯体の一部は劣化前よりも脆弱であるため、その破壊容易に行うことができる。
【０００４】
また、前記従来における躯体の破壊については、劣化領域に複数の穴をあけ、これらの穴に膨張剤を充填することにより行うことが提案されている。これによれば、前記膨張剤の経時的な体積膨張に伴う穴の周壁面に対する膨張圧によって穴相互間の脆弱部分に多数のクラックが生じ、前記劣化領域が静的に破砕される。
【０００５】
ところで、躯体の表面がモルタル層のような仕上げ層で被覆されている場合、前記躯体への通電のために前記仕上げ層を破砕してこれを引き剥がし、前記躯体の表面を露出させることが考えられる。しかし、これには時間と労力を要し、躯体の破壊作業の能率低下を招く。また、前記電極板のための容器の開放端面と仕上げ層との間から漏れる前記電解液の補給作業等も、前記躯体の破壊作業の能率を低下させる原因となっている。
【０００６】
【発明が解決しようとする課題】
したがって、本発明の目的は、コンクリート造建築物の解体作業の能率を高めることにある。
【０００７】
【課題を解決するための手段】
本発明は、仕上げ層で覆われた躯体を有するコンクリート造建築物の解体方法であって、前記仕上げ層に前記躯体の表面に達する複数の第１の穴をあけ、また、前記仕上げ層および前記躯体の双方に該躯体中の鉄筋に達する第２の穴をあけること、第１および第２の穴にそれぞれ露出する前記躯体の表面および前記鉄筋とを通して前記躯体に直流電流を流し、前記躯体に互いに接しまたは部分的に重なり合って連なる劣化領域を生じさせること、その後、前記躯体の劣化領域に前記第１の穴に連なる第３の穴をあけ、これらの第３の穴に膨張剤を充填することを含む。
【０００８】
前記膨張剤は、さらに、前記第３の穴に連なる第１の穴にも充填することができる。
【０００９】
前記躯体への通電のため、前記仕上げ層に接する可撓性のシール材が取り付けられた開放側面を有する容器であって前記複数の第１の穴を満たす電解液と該電解液中に浸された電極板とが収容された容器を配置することができる。
【００１０】
【発明の作用および効果】
本発明によれば、躯体の表面を覆う仕上げ層への第１の穴の形成により通電のための前記躯体の表面の露出を行い、また、前記第１の穴を通しての前記躯体への通電により互いに接しまたは部分的に重なり合って連なる劣化領域を得ることができる。このことから、前記仕上げ層の破砕および除去を不要とし、これにより前記躯体の破壊に要する作業を迅速かつ能率的に行うことができる。
【００１１】
前記躯体は、前記膨張剤の経時的な体積膨張作用による前記第３の穴相互間部部へのクラックの発生により静粛にまた格別の労力なしに、破砕することができる。また、前記膨張剤を前記第３の穴に連なる第１の穴にも充填するときは、前記膨張剤の体積膨張作用を前記第１の穴相互間部分にも及ぼし、前記仕上げ層の破砕をも同時に行うことができ、これにより、コンクリート造建築物の解体作業をより一層能率的なものとすることができる。
【００１２】
前記躯体の表面に接続される電極板および電解液を収容する容器を、前記仕上げ層に接する可撓性のシール材が取り付けられた開放側面を有するものとしたことから、前記容器の開放側面のシール材は前記仕上げ層の表面の凹凸に倣ってこれと密接し、前記容器の開放側面と前記仕上げ層との間からの前記電解液の漏出およびこれに伴う前記通電の中断が回避され、これにより、より一層能率的なコンクリート造建築物の解体を実現することができる。
【００１３】
【発明の実施の形態】
図１を参照すると、本発明による解体対象であるコンクリート造建築物１０（但し、その一部のみを示す。）の一部をなす柱や壁からなる鉄筋コンクリート製の躯体１２が示されている。
【００１４】
躯体１２の両表面１３はそれぞれ仕上げ層１４、例えばモルタル層１６や、さらにモルタル層１６に接着された壁紙１８で覆われている。躯体１２は、その片面のみが仕上げ層１４により覆われているものであってもよい。躯体１２にはその内部を上下方向へ伸びる複数の鉄筋２０が埋設されている。
【００１５】
本発明に係る解体法の適用に当たり、まず、仕上げ層１４に躯体１２の各表面１３に達する複数の穴（第１の穴）２２をあけ、また、仕上げ層１４および躯体１２の双方にこれらを経て躯体１２中の鉄筋２０に達する穴（第２の穴）２４をあける。第１の穴２２があけられる躯体１２の表面は、例えば壁からなる躯体の場合には、その壁面の全域またはその一部の領域のいずれであってもよい。
【００１６】
第１および第２の穴２２，２４をあけることにより、これらの穴に、躯体の表面１３の一部と鉄筋２０の一部とがそれぞれ露出される。
【００１７】
第１の穴２２の形成は、後記通電および後記劣化領域の形成のために仕上げ層１４の破砕および除去を不要にする。
【００１８】
複数の第１の穴２２の配列は、例えば千鳥状とすることができる（図２参照）。第１および第２の穴２２，２４は、例えば超音波ドリルのようなドリル装置（図示せず）を用いて形成することができる。
【００１９】
次に、第１および第２の穴２２，２４に露出する躯体の表面１３の一部と鉄筋２０の一部とを通して躯体１２に微弱な直流電流を通す。このために、電極板（陰極板）２６を配置し、また、鉄筋２０を陽電極２８とする。
【００２０】
陰極板２６は金網からなる。陰極板２６は、仕上げ層１４に固定された容器３０内に配置され、仕上げ層１４の表面に開放する複数の第１の穴２２と相対している。
【００２１】
陰極板２６は容器３０の後記開放上端３６を経て伸びるケーブル３１を介して、また、陽電極２８は第２の穴２４内を伸びるケーブル３２を介して、直流電源（図示せず）にそれぞれ接続されている。
【００２２】
陰極板２６が配置された容器３０は、例えば塩化ビニル樹脂のようなプラスチック材料からなる全体に扁平な箱状体からなり、仕上げ層１４の表面に相対する開放側面３４と、開放上端３６とを有する。
【００２３】
容器３０の開放側面３４にはこれに沿って伸びる帯状のシール材（図示せず）が接着により取り付けられている。
【００２４】
前記シール材は、例えば硬質ゴムからなり、可撓性を有する。図示の例では、前記シール材の表面に接着剤（図示せず）が塗布されており、容器３０はこの接着剤を介して仕上げ層１４の表面に液密に固定されている。
【００２５】
これにより、容器３０は仕上げ層１４の表面と共同して後記電解液のための収容空間を規定する。可撓性を有する前記シール材は、仕上げ層１４の表面の凹凸に追随して変形し、これに密接するため、より高い液密性を付与することができる。
【００２６】
容器３０内には、その開放上端３６から供給され、また、必要に応じて供給される酸化促進剤である塩化マグネシウム溶液のような電解液３８が収容されている。
【００２７】
容器３０内の陰極板２６はその全部が電解液３８に浸されている。また、各第１の穴２２は電解液３８で満たされており、躯体１２の表面１３が電解液３８に接している。このため、陰極板２６は電解液３８を介して躯体１２の表面１３に接続され、また、電解液３８は躯体１２の表面からその内部に浸透する。
【００２８】
次に、前記電源から陰極板２６および陽電極２８を通して躯体１２に直流電流を流し、躯体１２の一部（より詳細には、鉄筋２０と各第１の穴２２との間の部分）に通電する。これにより、躯体１２中に浸透した電解液３８の電気分解による鉄筋２０の腐食の進行に伴う膨張と、電気分解時に発生する酸素の圧力とによって躯体１２の前記一部中に多数の小さいクラックが生じ、これにより躯体１２の一部が劣化する。
【００２９】
すなわち、他の部分（健全部分）より脆弱な部分である複数の劣化領域４０（図２に想像線で示す。）が生じる。各鉄筋２０から仕上げ層１４まで伸びるほぼ円柱形の脆弱部分は、前記健全部分と比べてより小さい力でまた容易に破壊することができる。
【００３０】
通電は、例えば、図２で見て、幅１０ｃｍ当たり、５０Ｖの電圧の下で０．６〜１．０Ａ／ｍの電流を７〜１４日間付与することにより行う。
【００３１】
これらの劣化領域４０は、互いに部分的に重なり合って、または、互いに接して連なっている。劣化領域４０同士の連なりの態様または劣化領域の半径は、第１の穴２２の直径、第１の穴２２の相互間隔、付与電流の大きさ等を変えることにより変更することができる。
【００３２】
劣化領域４０を生じさせた後、電極板２６および容器３０を撤去し、各劣化領域４０にこれを伸びる穴（第３の穴）４２（その１つのみを想像線で示す。）をあける。穴４２は、第１の穴２２から前記ドリルを差し入れ、躯体１２を切削することにより形成することができる。
【００３３】
その後、第１の穴２２から第３の穴４２内に膨張剤（図示）を充填する。前記膨張剤は、好ましくは、生石灰および珪酸塩を主体とする無機化合物を主成分とする薬剤（例えば、株式会社小野田製の「ブライスター」）に水を混ぜて練ったものからなり、前記薬剤が水と反応（水和反応）することにより、その体積が経時的に膨張する性質を有する。
【００３４】
前記膨張剤の他の例として、仮焼ドロマイト系、マグネシア系、普通ポルトランドセメント−高炉スラグ−ボーキサイト−石膏系、アルミナセメント−石灰−石膏系のもの等がある。
【００３５】
各穴４２内での前記膨張剤の体積膨張により、穴４２の周壁面が放射方向への膨張圧を受ける。前記「ブライスター」は約３倍の体積膨張率を有する。前記膨張剤の体積変化により、第３の穴４２の相互間部分すなわち互いに隣接する両第３の穴４２の周りの両劣化領域４０に、一方の穴４２から他方の穴４２に向けて伸びる亀裂（図示せず）が生じる。
【００３６】
これにより、躯体１２を静的にかつ労力なしに破砕することができる。破砕後の躯体１２は、仕上げ層１４に小さな力を加えることにより、該仕上げ層と共に破壊することができる。
【００３７】
また、第３の穴４２の他、該穴に連なる第１の穴２２をも前記膨張剤で満たすことにより、仕上げ層１４をも同時に破砕することができ、これにより、躯体１２の破壊をより一層容易にすることができる。
【図面の簡単な説明】
【図１】コンクリート造建築物の躯体および仕上げ層の部分縦断面図である。
【図２】電解液を収容する容器を切り欠いて得られた、仕上げ層の部分正面図である。
【符号の説明】
１０  コンクリート造建築物
１２  躯体
１４  仕上げ層
２０  鉄筋
２２，２４，４２  第１、第２および第３の穴
２６，２８  陰極板および陽電極
３０  容器
３８  電解液
【図１】
0004170541.tif 000002
【図２】
0004170541.tif 000003